a ) 결합제 , 분산제 , 용매 , 가소제 및 소포제 를 혼합 하 여 1 차 볼밀 하 고 , 전해 질 을 첨가 하 여 2 차 볼밀 한 후 니켈 - 알루미늄 합금 분말 을 혼합 하 여 3 차 볼밀 하 여 슬러리 를 제조 하 거나 , 용매 , 전해질 을 혼합 하 여 1 차 볼밀 하 고 , 니켈 - 알루미늄 합금 분말 을 혼합 하 여 2 차 볼밀 한 후 , 결합제 , 분산제 , 가소제 및 소포제 를 혼합 하 여 3 차 볼밀 하 여 슬러리 를 제조 하 는 단계 ( S 1 ) ; b ) 상기 제조 된 슬러리 를 탈기 하 고 테이프 캐스팅 공정 으로 성형 하 여 그린 시트 를 제조 하 는 단계 ( S 2 ) 를 포함 하 는 것 을 특징 으로 하 고 , 상기 연료 극 제조 방법 은 니켈 - 알루미늄 합금 분말 100 중량 부를 기준 으로 하 여 분산제 0 . 1 내지 1 중량 부 , 소포제 0 . 1 내지 1 중량 부 , 가소제 3 내지 5 중량 부 , 결합제 6 내지 8 중량 부 및 용매 70 내지 80 중량 부 를 첨가 하 는 것 을 특징 으로 한다 . 또한 상기 연료 극 제조 방법 은 50 마이크 론 이하 의 크기 를 갖 는 전해질 을 사용 하 는 것 을 특징 으로 한다 . 입자 크기 가 50 마이크 론 을 초과 하 는 전해질 이 연료 극 에 포함 되 는 경우 전해질 이 용융 된 곳 에 50 마이크 론 이상 의 기공 이 형성 되 므로 연료 극 성능 이 감소 된다 .